(57)【特許請求の範囲】
【請求項１】
（ａ）ヒアルロン酸またはその誘導体を担持させた基材膜と、（ｂ）支持体と、が積層しており、（ａ）膜の厚さが10〜500ｎｍであることを特徴とする薄膜。
【請求項２】
請求項１に記載の薄膜において、（ｂ）支持体が水溶性高分子膜または布であることを特徴とする薄膜。
【請求項３】
請求項１または２に記載の薄膜において、（ａ）膜の厚さが30〜200ｎｍであることを特徴とする薄膜。
【請求項４】
請求項１〜３のいずれかに記載の薄膜において、基材膜が、ポリ乳酸、ポリグリコール酸、あるいはポリカプロラクトン、あるいはこれらの共重合体を含むことを特徴とする薄膜。
【請求項５】
請求項１〜４のいずれかに記載の薄膜において、スピンコーティング法、グラビア法、マイクログラビア法、スプレーコーティング法から選ばれる方法で形成することを特徴とする薄膜。
【請求項６】
請求項２〜５のいずれかに記載の薄膜において、水溶性高分子膜が、ポリビニルアルコールまたはその誘導体、ポリエーテルまたはその誘導体、ポリサッカライド類、高分子電解質あるいはその塩から選ばれることを特徴とする薄膜。
【請求項７】
請求項２〜５のいずれかに記載の薄膜において、布が不織布またはメッシュであることを特徴とする薄膜。
【請求項８】
請求項１〜７のいずれかに記載の薄膜からなることを特徴とする薄膜化粧料。
【請求項９】
請求項８に記載の薄膜化粧料からなることを特徴とする不均一性改善用薄膜化粧料。
【請求項１０】
請求項８に記載の薄膜化粧料からなることを特徴とする目元及び口元用薄膜化粧料。
【請求項１１】
貼付直前に水溶性高分子膜を溶解除去し、得られたヒアルロン酸またはその誘導体を担持させた基材膜を、ヒアルロン酸またはその誘導体が皮膚に接触するように皮膚に貼付し、長時間維持することを特徴とする、請求項８に記載の薄膜化粧料の使用方法。
【請求項１２】
皮膚を濡らし、薄膜化粧料を貼付し、布のみを剥離し、得られたヒアルロン酸またはその誘導体を担持させた基材膜を、ヒアルロン酸またはその誘導体が皮膚に接触するように皮膚に貼付し、長時間維持することを特徴とする、請求項８に記載の薄膜化粧料の使用方法。
【請求項１３】
請求項８に記載の薄膜化粧料を皮膚に貼付することを特徴とする美容方法。
【請求項１４】
化粧水、乳液、美容液、クリームから選ばれる１種または２種以上の化粧料を塗布するステップと、請求項１〜７のいずれかに記載の（ａ）ヒアルロン酸またはその誘導体を担持させた基材膜を貼付するステップと、からなることを特徴とする美容方法。
【請求項１５】
請求項８に記載の薄膜化粧料と、化粧水、乳液、美容液、クリームから選ばれる１種または２種以上の化粧料からなることを特徴とする化粧用キット。
【請求項１６】
基材膜の上にヒアルロン酸またはその誘導体を担持させた膜を成膜し、更にその上に支持体を積層させる薄膜で、基材膜の上にヒアルロン酸またはその誘導体を担持させた膜の厚さが10〜500ｎｍであることを特徴とする薄膜の作製方法。
【請求項１７】
請求項１６に記載の薄膜の作製方法において、支持体が水溶性高分子膜または布であることを特徴とする薄膜の作製方法。
【請求項１８】
請求項１７に記載の薄膜の作製方法において、まず基材膜材料から基材膜を作成し、該基材膜上にヒアルロン酸またはその誘導体含有溶液を用いてヒアルロン酸またはその誘導体を担持し、次いで水溶性高分子溶液を滴下して水溶性膜を作製することを特徴とする薄膜の作製方法。
【請求項１９】
請求項１７に記載の薄膜の作製方法において、基材膜材料から基材膜を作成し、該基材膜の上にヒアルロン酸またはその誘導体の膜を担持し、得られた膜上に水溶性高分子膜を積層させたのち、水溶性高分子膜を溶解除去し、メッシュまたは不織布に写し取ることを特徴とする薄膜の作製方法。
【発明の詳細な説明】
【関連出願】
【０００１】
本出願は、２０１１年６月１４日付け出願の日本国特許出願２０１１−１３２０００号の優先権を主張しており、ここに折り込まれるものである。
【技術分野】
【０００２】
本発明は、ヒアルロン酸またはその誘導体の担持薄膜および薄膜化粧料に関し、特に、取り扱い性、保湿効果、凹凸補正効果に優れる薄膜、薄膜化粧料およびそれを用いた美容方法に関する。
【背景技術】
【０００３】
パック化粧料は、皮膚を一定時間、皮膜で被覆することにより、皮膜に配合した薬剤成分を効果的に皮膚に浸透させる等の目的で使用される。
このようなパック化粧料としては、塗布後にはがすピールオフタイプ、塗布後に洗浄する洗い流しタイプ、シートを貼付後にはがすシート状タイプ等の種類がある。
また、パック化粧料の使用方法についての規定はないが、夜に化粧を落とした後に１０分程度行う方法が一般的である。【０００４】
これらのうち、シートを貼付後はがすタイプのパック化粧料としては、例えば、デキストリンと高分子化合物とを含有し、貼付層を有するシート状パック化粧料が知られている（例えば特許文献１）。
このような従来のシート状パック化粧料のシートとしては、不織布が知られている。しかし、このようなパック化粧料は不織布の厚みが大きく、貼付状態を長時間維持することは困難であった。【０００５】
一方、薄膜状高分子構造体としては、膜の表面と裏面に機能性物質を有する構造体が知られている（例えば特許文献２）。この構造体は、スピンコートにより得ることもできることも知られている。
また、媒体に不溶性の高分子超薄膜と媒体に可溶性の高分子膜から形成されるナノシートおよび、それを用いた高分子超薄膜分散体が知られている（例えば特許文献３）。しかし、ヒアルロン酸またはその誘導体を担持させることについては言及されていない。
【先行技術文献】
【特許文献】
【０００６】
【特許文献１】特開２０００−３０２６３９号公報
【特許文献２】国際公開第２００８／０５０９１３号
【特許文献３】国際公開第２０１１／０４６２２６号
【発明の概要】
【発明が解決しようとする課題】
【０００７】
本発明は前記従来技術に鑑みなされたものであり、その解決すべき課題は、顔に貼っても違和感がないくらい薄く、昼夜問わず長時間使用することのできる薄膜、薄膜化粧料およびそれを用いた美容方法を提供することにある。
【課題を解決するための手段】
【０００８】
本発明者らが前記課題に鑑み鋭意研究した結果、（ａ）ヒアルロン酸またはその誘導体を担持させた基材膜と、（ｂ）支持体と、が積層しており、(ａ)ヒアルロン酸またはその誘導体を担持させた基材膜の厚さが10〜500ｎｍである薄膜は、取り扱い性、保湿効果、凹凸補正効果に優れることを見出し、本発明を完成するに至った。【０００９】
すなわち、本発明にかかる薄膜は、（ａ）ヒアルロン酸またはその誘導体を担持させた基材膜と、（ｂ）支持体と、が積層しており、（ａ）膜の厚さが10〜500ｎｍであることを特徴とする。
前記薄膜において、（ｂ）支持体が水溶性高分子膜または布であることが好適である。
前記薄膜において、（ａ）膜の厚さが30〜200ｎｍであることが好適である。
前記薄膜において、基材膜が、ポリ乳酸、ポリグリコール酸、あるいはポリカプロラクトン、あるいはこれらの共重合体を含むことが好適である。
前記薄膜において、スピンコーティング法、グラビア法、マイクログラビア法、スプレーコーティング法から選ばれる方法で形成することが好適である。
前記薄膜において、水溶性高分子膜が、ポリビニルアルコールまたはその誘導体、ポリエーテルまたはその誘導体、ポリサッカライド類、高分子電解質あるいはその塩から選ばれることが好適である。
前記薄膜において、布が不織布またはメッシュであることが好適である。
本発明にかかる薄膜化粧料は、前記薄膜からなることを特徴とする。
本発明にかかる不均一性改善用薄膜化粧料は、前記薄膜化粧料からなることを特徴とする。
本発明にかかる目元及び口元用薄膜化粧料は、前記薄膜化粧料からなることを特徴とする。【００１０】
本発明にかかる前記薄膜化粧料の使用方法は、貼付直前に水溶性高分子膜を溶解除去し、得られたヒアルロン酸またはその誘導体を担持させた基材膜を、ヒアルロン酸またはその誘導体が皮膚に接触するように皮膚に貼付し、長時間維持することを特徴とする。
本発明にかかる前記薄膜化粧料の使用方法は、皮膚を濡らし、薄膜化粧料を貼付し、布のみを剥離し、得られたヒアルロン酸またはその誘導体を担持させた基材膜を、ヒアルロン酸またはその誘導体が皮膚に接触するように皮膚に貼付し、長時間維持することを特徴とする。
本発明にかかる美容方法は、前記薄膜化粧料を皮膚に貼付することを特徴とする。
本発明にかかる美容方法は、化粧水、乳液、美容液、クリームから選ばれる１種または２種以上の化粧料を塗布するステップと、前記薄膜化粧料を貼付するステップと、からなることが好適である。
本発明にかかる化粧用キットは、前記薄膜化粧料と、化粧水、乳液、美容液、クリームから選ばれる１種または２種以上の化粧料からなることを特徴とする。【００１１】
本発明にかかる薄膜の作製方法は、基材膜の上にヒアルロン酸またはその誘導体を担持させた膜を成膜し、更にその上に支持体を積層させることを特徴とする。
前記薄膜の作製方法において、基材膜の上にヒアルロン酸またはその誘導体を担持させた膜の厚さが10〜500ｎｍであることが好適である。
前記薄膜の作製方法において、支持体が水溶性高分子膜または布であることが好適である。
前記薄膜の作製方法において、まず基材膜材料から基材膜を作成し、該基材膜上にヒアルロン酸またはその誘導体含有溶液を用いてヒアルロン酸またはその誘導体を担持し、次いで水溶性高分子溶液を滴下して水溶性膜を作製することが好適である。
前記薄膜の作製方法において、基材膜材料から基材膜を作成し、該基材膜の上にヒアルロン酸またはその誘導体を担持し、得られた膜上に水溶性高分子膜を積層させたのち、水溶性高分子膜を溶解除去し、メッシュまたは不織布に写し取ることもできる。
【発明の効果】
【００１２】
本発明にかかる薄膜は、（ａ）ヒアルロン酸またはその誘導体を担持させた基材膜と、（ｂ）支持体と、が積層しており、（ａ）膜の厚さが10〜500ｎｍである薄膜であって、取り扱い性、保湿効果、凹凸補正効果に優れる薄膜を提供することができる。また、本発明の薄膜を薄膜化粧料として用いる場合、皮膚表面を平滑化することで小じわ、しわを隠すことができる。
【図面の簡単な説明】
【００１３】
【図１】本発明にかかる薄膜化粧料の親水化を示す写真。
【図２】保湿剤塗布後に本発明にかかるＨＡ担持基材膜を貼付した肌上における水分量（初期からの上昇率）を示す図。
【図３】ＨＡ担持基材膜（作製例１）の不均一性改善効果を示す図。
【図４】ＨＡ担持基材膜（作製例１）の小じわの隠蔽効果を示す図。
【図５】さまざまな膜厚のＡＨＡ担持基材膜の水分量を示す図。
【図６】ＨＡ担持基材膜（作製例２）の角層水分量を示す図。
【図７】皮膚へのグリセリン塗布とＨＡ担持基材膜（作製例２）貼付の相乗効果を示す図。
【発明を実施するための形態】
【００１４】
本発明にかかる薄膜は、（ａ）ヒアルロン酸またはその誘導体を担持させた基材膜と、（ｂ）支持体と、が積層しており、（ａ）膜の厚さが10〜500ｎｍである。
以下、各成分について詳述する。
【００１５】
（（ａ）ヒアルロン酸またはその誘導体を担持させた基材膜）
ヒアルロン酸は、眼の硝子体成分として発見されたグリコサミノグリカンの一種で、Ｄ−Ｎ−アセチルグルコサミンとＤ−グルクロン酸が交互に結合してできた直鎖状の高分子多糖であり、多量の水と結合してゲルを作る性質を有している。ヒアルロン酸は、ニワトリのトサカからの抽出や醗酵法等により、常法により得ることが可能である。
ヒアルロン酸として、ヒアルロン酸の塩を用いることもできる。ヒアルロン酸の塩としては、ヒアルロン酸ナトリウム、ヒアルロン酸カリウム等が挙げられる。
【００１６】
ヒアルロン酸は、化粧料原料としても市販されており、本発明においては通常化粧品原料として用いられるものを任意に用いることができる。操作性の点で、粘度平均分子量５０万〜２００万程度のものが好ましい。
ヒアルロン酸ナトリウムの市販品としては、粘度平均分子量１２０万のバイオヒアロ１２（資生堂製）等が挙げられる。
【００１７】
ヒアルロン酸誘導体としては、アセチル化ヒアルロン酸等が挙げられる。本発明においては、化粧品原料として市販されているものを任意に用いることができるが、製造時の操作容易性などの点から、粘度平均分子量１万〜１５万程度のアセチル化ヒアルロン酸が好ましい。
アセチル化ヒアルロン酸の市販品としては、粘度平均分子量１０万のアセチル化ヒアルロン酸（資生堂製）等が挙げられる。
【００１８】
本発明では、基材膜に担持させるヒアルロン酸またはその誘導体として、アセチル化ヒアルロン酸を用いることが好ましい。基材膜にアセチル化ヒアルロン酸を担持させることにより、保湿効果により優れた薄膜を得ることができる。
【００１９】
本発明で用いられる基材膜の材料は、特に限定されないが、ポリ乳酸、ポリグリコール酸、ポリカプロラクトン、これらの共重合体から選ばれる１種または２種以上の材料が好ましい。
ポリ乳酸は、生分解性樹脂と呼ばれ、堆肥の中では、１週間で二酸化炭素と水に分解されることが知られており、環境配慮のために、注目を集めている。また、ポリ乳酸は、トウモロコシやサツマイモなどの植物由来原料から大量生産可能でコストが安いため、有用である。
【００２０】
本発明の（ａ）ヒアルロン酸またはその誘導体の担持基材膜（以下、（ａ）膜）は、厚さ10〜500ｎｍで作製することが必要である。また、（ａ）膜の厚さは30〜200ｎｍが好ましく、100〜180ｎｍが特に好ましい。
（ａ）膜の厚さが厚すぎると、貼り付けする部分に違和感が生じたり、小じわの隠蔽効果に劣る傾向がある。
（ａ）膜の厚さが薄すぎると、保湿効果および操作性に劣る傾向がある。
【００２１】
（ａ）膜の作製方法は、本発明の厚さに作製できるものであれば特に限定されないが、スピンコーティング法、（マイクロ）グラビア法、あるいはスプレーコーティング法により作製することが好ましい。特にスピンコーティングの場合は、スピンコーターは任意のものを用いることができるが、回転数2000〜5000ｒｐｍで作製することが好ましい。
【００２２】
また、（ａ）膜の作製方法は、任意の方法で行うことができる。例えば、基材膜をスピンコーティング法、（マイクロ）グラビア法、あるいはスプレーコーティング法等により作製後、ヒアルロン酸またはその誘導体含有溶液を滴下・乾燥させる方法や、ヒアルロン酸またはその誘導体を基材膜材料に分散させた分散液を得た後、スピンコーティング法、（マイクロ）グラビア法、あるいはスプレーコーティング法等に用いられる基板上に該分散液を滴下する方法等が挙げられる。
【００２３】
本発明の薄膜は、通常化粧料等に用いられる色素、顔料等を用いて、識別可能にするために着色を行ってもよい。
【００２４】
（（ｂ）支持体）
本発明にかかる薄膜は、上記（ａ）ヒアルロン酸またはその誘導体を担持させた（ポリ乳酸などの）基材膜に、さらに（ｂ）支持体を積層したものである。（ａ）ヒアルロン酸またはその誘導体の担持基材膜のみでは、薄すぎて作製後の剥離等が難しく、取り扱い性も悪いが、（ｂ）支持体を積層することで、取り扱い性に優れた薄膜を得ることができる。
【００２５】
（ｂ）支持体としては、水溶性高分子膜または布を用いることが好ましい。
支持体の厚さは特に限定されないが、１〜５００μｍが好ましい。
【００２６】
水溶性高分子膜としては、特に限定されないが、ポリビニルアルコールまたはその誘導体、ポリエーテルまたはその誘導体、ポリサッカライド類、高分子電解質あるいはその塩、ヒアルロン酸またはその誘導体から選ばれる１種または２種以上を用いることが好ましい。
ポリビニルアルコールはポリ酢酸ビニルを加水分解して得られるもので、ビニルアルコールの直鎖重合物である。ポリビニルアルコールの分子量は、特に限定されないが、2,000〜5,000が好ましい。
【００２７】
なお、取り扱いを容易にするために、ヒアルロン酸ナトリウムを担持させる際には、（ｂ）支持体として水溶性高分子膜等の他にPET（ポリエチレンテレフタレート）樹脂などを積層してもよい。
【００２８】
布としては、特に限定されないが、メッシュまたは不織布を用いることが好ましい。
本願でいうメッシュとは、網目状の樹脂シートであり、素材としてはPET樹脂、ポリエステル樹脂、ナイロンなどが挙げられ、剥離性の点でPET樹脂が好ましく用いられる。
（ｂ）支持体として布を用いることで、ハンドリング性を向上させることができる。
【００２９】
本発明にかかる薄膜は、薄膜化粧料として用いることが好ましい。薄膜化粧料は、皮膚に貼付して用いることが好ましい。
（ｂ）支持体として水溶性高分子膜を用いる場合の薄膜化粧料の使用方法としては、貼付直前に水溶性高分子膜を溶解除去し、得られた基材膜を、ヒアルロン酸またはその誘導体の面が皮膚に直接接するように皮膚に貼付し、長時間維持することが好ましい。水溶性高分子膜は、例えば、水に浸漬させることで溶かすことができる。
なお、本発明において、長時間とは、５時間以上のことをいう。
水溶性高分子膜を溶解することで、ヒアルロン酸またはその誘導体を担持させた非常に薄い基材膜のみを、皮膚に貼り付けることができる。
【００３０】
また、水溶性高分子膜として、ヒアルロン酸またはその誘導体を用いることもできる。例えば、ヒアルロン酸またはその誘導体を数マイクロメートルから数十マイクロメートルの厚さで薄膜形成させ、一部を溶解し、メッシュまたは布に写し取る（掬い取る）ことにより皮膚に貼付することもできる。
【００３１】
また、（ｂ）支持体として布を用いる場合の薄膜化粧料の使用方法としては、皮膚を濡らし、薄膜化粧料の（ａ）膜側を皮膚に貼付し、布のみを剥離し、得られた（ａ）膜を皮膚に貼付し、長時間維持することが好ましい。
【００３２】
本発明にかかる薄膜化粧料は、貼り付け後に違和感がないため、夜ないし就寝前に素肌に短時間用いられる従来のパック化粧料としてではなく、日中用の薄膜化粧料として、乾燥等の気になる部分に貼り付け後に、任意の化粧料により化粧をして外出することができる。
なお、日中用の薄膜化粧料として用いた場合、任意のメイク落としや洗顔料により、通常の化粧料を落とす際と同時に、薄膜化粧料をはがすことができる。
【００３３】
薄膜化粧料の形状は、顔、頬、目元等の皮膚に貼付しやすい形状であれば特に限定されないが、円形、楕円形、勾玉型などを用いることが好ましい。
薄膜化粧料の面積は、１０ｍｍ２〜１００ｃｍ２が好ましく、４ｃｍ２〜２５ｃｍ２がより好ましい。
【００３４】
また、本発明にかかる薄膜は、化粧目的とした雑貨類、美容雑貨類として用いることも好ましい。
【実施例】
【００３５】
はじめに、本発明にかかる薄膜の作製方法について説明する。薄膜の作製方法としては、例えば、以下に示す作製例１〜３が挙げられる。なお、いずれの評価試験例においても、（ａ）ヒアルロン酸またはその誘導体の担持基材膜のヒアルロン酸またはその誘導体が皮膚上に接触するように皮膚に貼付した。【００３６】
作製例１）ヒアルロン酸の担持薄膜（スピンコーティング法）
全ての操作は、クリーンルーム(クラス10,000)内にスピンコーター(Opticoat  MS-A  150、MIKASA社製)を設置して行った。
シリコン基板（KST  World社製）を4cm×4cmに切り取り、SPM(H2SO4/H2O  2.3：1(v/v))に120℃にて10分間浸漬した後、イオン交換水（抵抗率  18MΩcm）にて洗浄した。この基板をスピンコーターに設置して、ポリＬ乳酸（以下、ＰＬＡ）ジクロロメタン溶液(Mw:100,000、ポリサイエンス社製、10mg/mL)を500μL滴下して、スピンコート(4000rpm、20秒) を行い、基材膜を得た。
次に、ヒアルロン酸ナトリウム（バイオヒアロ12（株式会社資生堂製）：以下、ＨＡ)を５０％、７０％エタノール水溶液にて5mg/mL、10mg/mL、あるいは20mg/mLに調製しておき、これを基材膜上に約1.5mL滴下して乾燥(80℃、30分)させ、イオン交換水にて基板表面を洗浄(室温、1分)、窒素ガスにて表面を乾燥させ、（ａ）ＨＡ担持基材膜を得た。【００３７】
上記のようにして得られた各（ａ）ＨＡ担持基材膜の厚さを原子間力顕微鏡（キーエンス社製）で測定したところ、７０ｎｍであった。
また、得られたＨＡ担持基材膜の接触角を測定したところ、10mg/mL  ＨＡの５０％エタノール水溶液にて調製したＨＡ担持基材膜(図１(Ａ))は25±8°、20mg/mL  ＨＡの５０％エタノール水溶液にて調製したＨＡ担持基材膜(図１(Ｂ))は25±2°、0.5mg/mL  ＨＡの７０％エタノール水溶液にて調製したＨＡ担持基材膜(図１(Ｃ))は20±1°、10mg/mL  ＨＡの７０％エタノール水溶液にて調製したＨＡ担持基材膜は22±4°であった。基材膜自体の接触角は72±1°であることから、ＨＡの被覆により親水化されていることが確認できた。【００３８】
更に、調製したＨＡ担持基材膜の表面にポリビニルアルコール水溶液(以下ＰＶＡ、Mw:22,000、関東化学社製、100mg/mL)を0.5mL滴下して乾燥させてＰＶＡフィルムをＨＡ担持基材膜上に形成させた(80℃、30分)。シリコン基板からＨＡ担持基材膜をＰＶＡフィルムごと剥がし、薄膜を得た。【００３９】
なお、以下に示す効果は、薄膜を水に浸漬してＰＶＡフィルムを溶解して得られたＨＡ担持基材膜を、皮膚に貼付することにより評価された。【００４０】
作製例２）ヒアルロン酸の担持薄膜（マイクログラビア法）
オレフィン／ＰＥＴフィルムにＰＶＡ水溶液が展開され、その上にポリＤＬ乳酸（以下、ＰＤＬＬＡ）酢酸エチル溶液(Mw:450,000、ポリサイエンス社製)が成膜されて、最後にヒアルロン酸ナトリウムが展開され、薄膜を得た。
上記のようにして得られたＨＡ担持基材膜の厚さを原子間力顕微鏡（キーエンス社製）で測定したところ、１２０ｎｍであった。【００４１】
なお、以下に示す効果は、薄膜からオレフィン／ＰＥＴフィルムをはがした後、水に浸漬してＰＶＡフィルムを溶解して得られたＨＡ担持基材膜を、皮膚に貼付することにより評価された。【００４２】
作製例３）アセチル化ヒアルロン酸の担持薄膜（スピンコーティング法）
シリコンウェハー上に１ｗｔ％アセチル化ヒアルロン酸（粘度平均分子量１０万のアセチル化ヒアルロン酸：以下、ＡＨＡ）７０％エタノール溶液をキャストし、６０℃で１５分乾燥する。その上に１ｗｔ％のＰＤＬＬＡ酢酸エチル溶液を４０００ｒｐｍ、２０秒でスピンコートし、６０℃で１５分乾燥した。
その後、水中でシリコンウェハーから、ＡＨＡ担持基材膜を剥離した。水中にメッシュを浮かべ、基材膜（ＰＤＬＬＡ）側にメッシュが来るようにし掬い取った。【００４３】
なお、以下に示す効果は、皮膚を濡らし、ＡＨＡ側を皮膚に貼付し、メッシュのみを剥離し、ＡＨＡ担持基材膜を皮膚に貼付することにより評価された。【００４４】
本発明者らは、上記作製例１で得られた薄膜 (（ａ）膜の厚さ：７０ｎｍ)の保湿効果について検討を行った。試験方法は以下に示す方法１を用いた。結果を図２に示す。【００４５】
・保湿効果試験方法１
作製例１で得られた薄膜を水に浸漬し、ＰＶＡフィルムを溶解させ、ＨＡ担持基材膜とした。また、ＨＡを担持させていない薄膜を水に浸漬し、ＰＶＡフィルムを溶解させ、基材膜（ＨＡなし基材膜）とした。次いで、各種基材膜を前腕部に貼付し経時での保湿効果の測定を行った。
（試験例１）５％グリセリン水溶液のみを塗布した場合、（試験例２）５％グリセリン水溶液を塗布後、ＨＡ担持基材膜（作製例１）を皮膚に貼付した場合、（試験例３）５％グリセリン水溶液を塗布後、基材膜（ＨＡなし基材膜）を皮膚に貼付した場合、（試験例４）何も塗布、貼付していない場合、の水分量について、ＳＫＩＣＯＮ−２００（アイ・ビイ・エス株式会社製）により測定を行った。
測定は、塗布時、塗布１時間後、塗布８時間後、塗布８時間後に洗浄後、に行われた。そして、測定値を初期（塗布時）からの上昇率として算出した。【００４６】
図２によれば、５％グリセリンと本発明のＨＡ担持基材膜を併用することにより、水分量が飛躍的に上昇し、経時での乾燥抑制効果を有することが明らかになった。
また、５％グリセリンと基材膜（ＨＡなし基材膜）を併用した場合、本発明のＨＡ担持基材膜の場合と比較すると、水分量の上昇がほとんど見られなかった。
このため、本発明のＨＡ担持基材膜は、顕著な保湿効果を有していることがわかる。【００４７】
次に、本発明者らは、上記作製例２で得られた薄膜 (（ａ)膜の厚さ：１２０ｎｍ)の凹凸補正効果について検討を行った。
作製例２のＨＡ担持基材膜を被験者の目元に貼付した。デジタル顕微鏡により観察した結果を図３に示す。また、写真撮影した結果を図４に示す。（Ａ）は素肌を撮影した写真で、（Ｂ）は素肌にＨＡ担持基材膜を貼付した写真である。なお、図４の点線部分は、ＨＡ担持基材膜の両端を示している。【００４８】
図３より、ＨＡ担持基材膜を貼り付けすることで、皮膚上の凹凸が目立たなくなることがわかった。
また、図４より、ＨＡ担持基材膜を貼付した部分の小じわが目立たなくなっていることがわかった。この小じわの隠蔽効果は、貼付４時間後も維持されていた。【００４９】
次に、本発明者らは、作製例１で作製した薄膜(（ａ）膜の厚さ：７０ｎｍ)または作製例３で作製した薄膜(（ａ）膜の厚さ：４０〜３７０ｎｍ)を用いた保湿効果試験を行った。試験方法は、以下に示す方法２を用いた。結果を図５に示す。【００５０】
・保湿効果試験方法２
皮膚に５％グリセリンを規定量（３．７５μl/cm2）塗布後、ＨＡ担持基材膜（作製例１）またはＡＨＡ担持基材膜（作製例３）を貼付した。貼付６時間後にテープストリッピングによって膜を除去し、肌の水分量を、ＳＫＩＣＯＮ−２００（アイ・ビイ・エス株式会社製）により測定した。測定は、３名のパネルの前腕内側部で５箇所ずつ行われた。【００５１】
図５より、ＡＨＡ担持基材膜は、ＨＡ担持基材膜よりも保湿効果が高いことが明らかになった。
したがって、本発明にかかる薄膜は、（ａ）膜として、アセチル化ヒアルロン酸を担持させた基材膜を用いることが好ましい。【００５２】
次に、本発明者らは、作製例２で作製した薄膜を用いた保湿効果試験を行った。試験方法は、以下に示す方法３および方法４を用いた。結果を、それぞれ図６および図７に示す。【００５３】
・保湿効果試験方法３
水（３．７５mg/cm2）を予め皮膚上に塗布し、その上にＨＡ担持基材膜（作製例２）または基材膜（ＨＡなし基材膜）を貼付した。貼付３時間後、貼付６時間後、貼付６時間後に水洗浄による膜除去後、ＳＫＩＣＯＮ−２００（アイ・ビイ・エス株式会社製）により、角層水分量を測定した。測定は３名のパネルの前腕内側部で、計７回行われた。【００５４】
・保湿効果試験方法４
５％グリセリン水溶液（3.75mg/cm2）を予め皮膚上に塗布し、そしてその上にＨＡ担持基材膜（作製例２）を貼付した。６時間後、テープストリッピングによってＨＡ担持基材膜を除去した。
素肌、５％グリセリン水溶液を塗布した肌、５％グリセリン水溶液を塗布しＨＡ担持基材膜を貼付した肌の角層水分量を、ＳＫＩＣＯＮ−２００（アイ・ビイ・エス株式会社製）により測定した。測定は６名のパネルの前腕内側部で計５回行われた。【００５５】
図６によると、基材膜またはＨＡ担持基材膜を貼付することにより、素肌に比べて肌の水分量が増加していた。基材膜と比較し、ＨＡ担持基材膜の方が水分量の平均値が高く、洗浄してＨＡ担持基材膜を除去した肌の水分量も増加傾向にあった。
したがって、本発明の薄膜から得られたＨＡ担持基材膜は、皮膚に貼付することによって、保湿によるスキンケア効果を発揮し、皮膚の状態を改善することがわかった。【００５６】
また、図７によると、グリセリン水溶液とＨＡ担持基材膜とを併用することによって、水分量が増加していることから、非常に優れた保湿効果を得られることがわかった。
したがって、本発明の薄膜を薄膜化粧料として用いる場合、さらなる保湿効果を得るために、任意の保湿剤配合の化粧料（例えば、化粧水等）を塗布後に、薄膜化粧料を貼付することが好ましい。
【図１】
0005572263.tif 000002
【図２】
0005572263.tif 000003
【図３】
0005572263.tif 000004
【図４】
0005572263.tif 000005
【図５】
0005572263.tif 000006
【図６】
0005572263.tif 000007
【図７】
0005572263.tif 000008